ГРАНУЛА, СОДЕРЖАЩАЯ АРАМИДНУЮ ПУЛЬПУ И МАТЕРИАЛ-НАПОЛНИТЕЛЬ

1. Гранула, состоящая из арамидной пульпы, материала-наполнителя и влаги, в которой гранула содержит не более 90 масс.% арамидной пульпы и, по меньшей мере, 10 масс.% материала-наполнителя.
2. Гранула по п. 1, в которой гранула содержит не более 80 масс.% арамидной пульпы и, по меньшей мере, 20 масс.% материала-наполнителя.
3. Гранула по п.1, в которой гранула содержит не более 70 масс.% арамидной пульпы и, по меньшей мере, 30 масс.% материала-наполнителя.
4. Гранула по п.1, в которой гранула содержит от 25 до 75 масс.% арамидной пульпы и от 25 до 75 масс.% материала-наполнителя.
5. Гранула по п.1, в которой гранула содержит от 40 до 90 масс.% арамидной пульпы и от 10 до 60 масс.% материала-наполнителя.
6. Гранула, по меньшей мере, по одному из предыдущих пунктов, в которой гранула содержит менее 10 масс.% влаги.
7. Гранула по п.1, в которой арамидная пульпа представляет собой пара-арамидную пульпу.
8. Гранула по п.1, в которой материал-наполнитель представляет собой сульфат бария, карбонат кальция, слюду, вермикулит, титанаты щелочных металлов, триоксид молибдена, пудру из (скорлупы) орехов кешью, резиновую пудру, графит, сульфиды металлов, оксиды металлов, силикаты металлов или их
смеси.
9. Гранула по п.1, в которой гранула имеет шаровидную форму или дисковидную форму.
10. Гранула по п.1, в которой гранула содержит защитное покрытие.
11. Гранула по п.1, в которой гранула обладает степенью удержания каолина, которая равна или выше степени удержания каолина арамидной пульпой.
12. Способ производства гранулы, в котором гранула состоит из арамидной пульпы, материала-наполнителя и влаги, в котором не более 90 масс.% арамидной пульпы смешивают, по меньшей мере, с 10 масс.% материала-наполнителя, после чего прессуют с получением гранулы, в котором содержание влаги в смеси арамидной пульпы и материала-наполнителя составляет менее 10 масс.%, и смесь прессуют с получением гранулы при отсутствии жидкости.
13. Способ по п.12, в котором применяется давление, по меньшей мере, 2 бар и не более 7 бар, предпочтительно не более 5 бар.
14. Способ по любому из пп.12 или 13, причем способ осуществляют при температуре приблизительно 20°C.
15. Способ по п.12, в котором на гранулу наносят защитное покрытие.